(57)【要約】【課題】耐光性と耐湿性を兼備した耐候性に優れ、黒色顔料として黒色パターニング膜を形成するときに高解像度のパターニング膜を形成するとともに形成したパターニング膜が高い遮光性能を有する。【解決手段】エポキシ樹脂とアミノ基を含むシラン化合物で表面処理され、粉末Ｌ値が１５以下であり、酸窒化チタン粉末を温度６０℃、湿度９０％の条件で１００時間高温耐湿試験を行ったときに、試験前と試験後の４．９×１０6Ｐａの圧力をかけたときの粉末体積抵抗率がそれぞれ１×１０8Ωｃｍ以上であり、かつ５４０Ｊ／ｃｍ2のＵＶ光を照射した後の４．９×１０6Ｐａの圧力をかけたときの粉末体積抵抗率が１×１０8Ωｃｍ以上である表面処理された酸窒化チタン粉末である。【選択図】なし【特許請求の範囲】
【請求項１】
エポキシ樹脂とアミノ基を含むシラン化合物で表面処理された酸窒化チタン粉末であって、
前記表面処理された酸窒化チタン粉末は粉末Ｌ値が１５以下であり、前記酸窒化チタン粉末を温度６０℃、湿度９０％の条件で１００時間高温耐湿試験を行ったときに、試験前と試験後の４．９×１０6Ｐａの圧力をかけたときの粉末体積抵抗率がそれぞれ１×１０8Ωｃｍ以上であり、かつ５４０Ｊ／ｃｍ2のＵＶ光を照射した後の４．９×１０6Ｐａの圧力をかけたときの粉末体積抵抗率が１×１０8Ωｃｍ以上であることを特徴とする酸窒化チタン粉末。
【請求項２】
エポキシ樹脂(a)と、下記式（１）で表されるアミノ基を含むシラン化合物(b)と、シリコンアルコキシド又はその縮合物(c)と、有機溶媒とを質量比で(b)／(a)＝０．１〜３．０及び(c)／(a)＝０．０１〜１．５の割合で混合した混合液に、粉末Ｌ値が１５未満である酸窒化チタン粉末(d)を質量比で（(a)＋(b)＋(c)）／(d)＝０．０１〜０．２５の割合で添加して分散液を調製し、前記分散液の有機溶媒を除去した後、加熱粉砕して前記酸窒化チタン粉末の表面を処理する方法。
Ｒ(4-n)−Ｓｉ−（ＯＲ’）n      （１）
但し、式中、Ｒはアミノ基含有の有機基を表し、Ｒ’はメチル基、エチル基又はプロピル基を表し、ｎは１〜３から選択される整数を表す。
【請求項３】
前記シラン化合物(b)が、γ−アミノプロピルトリエトキシシラン、γ−アミノプロピルトリメトキシシラン、Ｎ−２−（アミノエチル）−３−アミノプロピルトリエトキシシラン、Ｎ−２−（アミノエチル）−３−アミノプロピルメチルジエトキシシラン及びＮ−２−（アミノエチル）−３−アミノプロピルトリメトキシシランからなる群より選択される少なくとも１種のシラン化合物である、請求項２記載の表面処理方法。
【請求項４】
前記エポキシ樹脂(a)が、ビスフェノールＡ型又はビスフェノールＦ型のグリシジルエーテル型エポキシ樹脂、水添ビスフェノールＡ型エポキシ樹脂、グリシジルエステル型エポキシ樹脂、脂環族エポキシ樹脂及びポリグリコール型エポキシ樹脂からなる群より選択される少なくとも１種のエポキシ樹脂である、請求項２記載の表面処理方法。
【請求項５】
請求項１記載の表面処理された酸窒化チタン粉末を黒色顔料として含む黒色感光性組成物。
【請求項６】
請求項５記載の黒色感光性組成物を用いて黒色パターニング膜を形成する方法。
【発明の詳細な説明】
【技術分野】
【０００１】
本発明は、耐光性と耐湿性を兼備した耐候性に優れ、絶縁性の黒色顔料として好適に用いられる表面処理された酸窒化チタン粉末及びその表面処理方法に関する。
【背景技術】
【０００２】
この種の黒色顔料は、感光性樹脂に分散されて黒色感光性組成物に調製され、この組成物を基板に塗布してフォトレジスト膜を形成し、フォトリソグラフィー法でフォトレジスト膜に露光してパターニング膜を形成することで、液晶ディスプレイのカラーフィルター等の画像形成素子のブラックマトリックスに用いられる。
【０００３】
従来、絶縁性の高い黒色顔料として、特定の組成の酸窒化チタンとも称されるチタン酸窒化物からなる黒色粉末と、Ｙ2Ｏ3、ＺｒＯ2、Ａｌ2Ｏ3、ＳｉＯ2、ＴｉＯ2、Ｖ2Ｏ5を少なくとも１種からなる絶縁粉末とを含有する高抵抗黒色粉末が開示されている（例えば、特許文献１（要約、請求項１、段落[００１０]、段落[００２０]、段落[００２１]）参照。）。この黒色粉末によれば、黒色膜にしたときに、抵抗値が高く、遮光性に優れるので、カラーフィルターのブラックマトリックスとして好適であるとされている。特許文献１には、このチタン酸窒化物粉末及び絶縁粉末を含有する高抵抗黒色粉末が、原料の酸化チタンに絶縁粉末を添加して窒化還元処理し、又は酸化チタンの窒化還元処理の後に絶縁粉末を添加することにより、製造され、この酸化チタンの窒化還元処理が、例えば、原料の酸化チタン粉末をアンモニアなどの還元性ガスの雰囲気下で、７００〜１０００℃に加熱して行われることが記載されている。
【０００４】
特許文献１に示される酸窒化チタン粉末は、酸化チタンの窒素還元処理により製造されるため、大気雰囲気下で保管すると、耐候性が不十分であって、遮光性能が劣化し易く、未だ改善する余地があった。
【０００５】
従来、黒色顔料の一種である黒色酸窒化チタンにおいて、その原料粉末の鉛不純物に起因するα線を遮蔽するために、シリカ膜で被覆された黒色酸窒化チタン粉末が開示されている（例えば、特許文献２（請求項１）参照。）。
【先行技術文献】
【特許文献】
【０００６】
【特許文献１】特開２００８−２６６０４５号公報
【特許文献２】特開２０１５−１１７３０２号公報
【発明の概要】
【発明が解決しようとする課題】
【０００７】
特許文献２に示されるシリカ膜で粉末表面を被覆された酸窒化チタン粉末は、耐湿性は向上するけれども、耐光性の改善がみられず、結果として、耐候性が不十分であった。
【０００８】
本発明の目的は、耐光性と耐湿性を兼備した耐候性に優れ、黒色顔料として黒色パターニング膜を形成するときにパターニング膜が高い遮光性能を有する、表面処理された酸窒化チタン粉末及びその表面処理方法を提供することにある。
【課題を解決するための手段】
【０００９】
本発明の第１の観点は、エポキシ樹脂とアミノ基を含むシラン化合物で表面処理された酸窒化チタン粉末であって、前記表面処理された酸窒化チタン粉末は粉末Ｌ値が１５以下であり、前記酸窒化チタン粉末を温度６０℃、湿度９０％の条件で１００時間高温耐湿試験を行ったときに、試験前と試験後の４．９×１０6Ｐａの圧力をかけたときの粉末体積抵抗率がそれぞれ１×１０8Ωｃｍ以上であり、かつ５４０Ｊ／ｃｍ2のＵＶ光を照射した後の４．９×１０6Ｐａの圧力をかけたときの粉末体積抵抗率が１×１０8Ωｃｍ以上であることを特徴とする。
【００１０】
本発明の第２の観点は、エポキシ樹脂(a)と、下記式（１）で表されるアミノ基を含むシラン化合物(b)と、シリコンアルコキシド又はその縮合物(c)と、有機溶媒とを質量比で(b)／(a)＝０．１〜３．０及び(c)／(a)＝０．０１〜１．５の割合で混合した混合液に、粉末Ｌ値が１５未満である酸窒化チタン粉末(d)を質量比で（(a)＋(b)＋(c)）／(d)＝０．０１〜０．２５の割合で添加して分散液を調製し、前記分散液の有機溶媒を除去した後、加熱粉砕して前記酸窒化チタン粉末の表面を処理する方法である。
Ｒ(4-n)−Ｓｉ−（ＯＲ’）n      （１）
但し、式中、Ｒはアミノ基含有の有機基を表し、Ｒ’はメチル基、エチル基又はプロピル基を表し、ｎは１〜３から選択される整数を表す。
【００１１】
本発明の第３の観点は、第２の観点に基づく発明であって、前記シラン化合物(b)が、γ−アミノプロピルトリエトキシシラン、γ−アミノプロピルトリメトキシシラン、Ｎ−２−（アミノエチル）−３−アミノプロピルトリエトキシシラン、Ｎ−２−（アミノエチル）−３−アミノプロピルメチルジエトキシシラン及びＮ−２−（アミノエチル）−３−アミノプロピルトリメトキシシランからなる群より選択される少なくとも１種のシラン化合物である酸窒化チタン粉末の表面処理方法である。
【００１２】
本発明の第４の観点は、第２の観点に基づく発明であって、前記エポキシ樹脂(a)が、ビスフェノールＡ型又はビスフェノールＦ型のグリシジルエーテル型エポキシ樹脂、水添ビスフェノールＡ型エポキシ樹脂、グリシジルエステル型エポキシ樹脂、脂環族エポキシ樹脂及びポリグリコール型エポキシ樹脂からなる群より選択される少なくとも１種のエポキシ樹脂である酸窒化チタン粉末の表面処理方法である。
【００１３】
本発明の第５の観点は、第１の観点の表面処理された酸窒化チタン粉末を黒色顔料として含む黒色感光性組成物である。
【００１４】
本発明の第６の観点は、第５の観点の黒色感光性組成物を用いて黒色パターニング膜を形成する方法である。
【発明の効果】
【００１５】
本発明の第１の観点の表面処理された酸窒化チタン粉末は、黒色顔料として黒色パターニング膜を形成するときにパターニング膜が十分な遮光性を有する必要があることから、処理後の粉末Ｌ値が１５以下にすることが求められる。そのために、表面処理される前の酸窒化チタン粉末の粉末Ｌ値が１５未満の酸窒化チタンを用いることが必要である。またエポキシ樹脂とアミノ基を含むシラン化合物で表面処理されるため、表面処理された酸窒化チタン粉末を温度６０℃、湿度９０％の条件で１００時間高温耐湿試験を行ったときに、試験前と試験後の４．９×１０6Ｐａの圧力をかけたときの粉末体積抵抗率がそれぞれ１×１０８Ωｃｍ以上であり、かつ５４０Ｊ／ｃｍ２のＵＶ光を照射した後の４．９×１０6Ｐａの圧力をかけたときの粉末体積抵抗率が１×１０８Ωｃｍ以上である特徴を有し、耐候性に優れる。特に耐水性の強いエポキシ樹脂成分で表面処理することにより、酸窒化チタン粉末の耐湿性が向上し、かつ二酸化ケイ素（シリカ）等、金属酸化物のみで形成された処理膜は、光照射により価電子帯が励起され、導電性が生じやすくなるが、エポキシ樹脂成分との組み合わせにより、導電性が生じにくくなり、ＵＶ光を照射した後の電気的絶縁性を安定に維持することができる。
【００１６】
本発明の第２の観点の表面処理法では、エポキシ樹脂(a)と、所定の構造式のアミノ基を含むシラン化合物(b)と、シリコンアルコキシド又はその縮合物(c)と、有機溶媒とを所定の質量比で混合し、この混合液に所定の酸窒化チタン粉末(d)を所定の質量比で分散させ、この分散液から有機溶媒を除去した後、加熱粉砕して酸窒化チタン粉末を表面処理するため、この表面処理された酸窒化チタン粉末は、耐光性と耐湿性を兼備した耐候性に優れ、黒色顔料として黒色パターニング膜を形成するときにパターニング膜が高い遮光性能を有する。
【００１７】
本発明の第３の観点の表面処理法では、前記シラン化合物(b)が所定のシラン化合物であるため、このシラン化合物がエポキシと反応することで、化学的結合の効果が得られ、この結果、絶縁性が得られる。
【００１８】
本発明の第４の観点の表面処理法では、前記エポキシ樹脂(a)が所定のエポキシ樹脂であるため、このエポキシ樹脂は酸窒化チタン粉末とシラン化合物とが均一に混ざり合う効果があり、表面処理された酸窒化チタン粉末のＬ値を１５以下であることを保つことができる。
【００１９】
本発明の第５の観点の黒色感光性組成物によれば、黒色顔料として表面処理された酸窒化チタン粉末を用いるため、この組成物を用いて黒色パターニング膜を形成すれば、高解像度のパターニング膜を形成することができ、しかも形成したパターニング膜は高い遮光性能を有するようになる。
【００２０】
本発明の第６の観点の黒色パターニング膜の形成方法によれば、高解像度のパターニング膜を形成することができ、しかも形成したパターニング膜は高い遮光性能を有するようになる。
【発明を実施するための形態】
【００２１】
次に本発明を実施するための形態を説明する。
【００２２】
［表面処理される前の酸窒化チタン粉末］
本実施形態の表面処理される前の酸窒化チタン粉末は、粉末Ｌ値が１５未満であり、黒色を呈する特徴がある。また表面処理される前の酸窒化チタン粉末は、化学式：ＴｉＮXＯY（但し、Ｘ＝０．２〜１．４，Ｙ＝０．１〜１．８）、又は化学式：ＴｉWＯ2W-1（但し、Ｗ＝１〜１０）で表されることが好ましい。ここで、上記化学式：ＴｉＮXＯYにおいて、Ｘを０．２〜１．４の範囲内に限定したのは、０．２未満では還元割合が低いことから黒色度が不十分であり、１．４を超えると黄色味を呈してくるため黒色顔料として所定の色調が得られないからである。また、上記化学式：ＴｉＮXＯYにおいて、Ｙを０．１〜１．８の範囲内に限定したのは、この範囲外では黒色顔料として所定の色調が得られないからである。更に、上記化学式：ＴｉWＯ2W-1において、Ｗを１〜１０の範囲内に限定したのは、１未満の化合物は一般的に存在せず、１０を超えると黒色顔料として所定の色調が得られないからである。なお、上記化学式：ＴｉＮXＯYの酸素と窒素の質量比（Ｏ／Ｎ）は、０．２〜６の範囲であることが好ましい。
【００２３】
粉末Ｌ値が１５以上であると、黒色顔料としてパターニング膜を形成するときに、形成したパターニング膜の遮光性が不足し高いＯＤ値が得られない。また表面処理される前の酸窒化チタン粉末が、化学式：ＴｉＮXＯY（但し、Ｘ＝０．２〜１．４，Ｙ＝０．１〜１．８）、又は化学式：ＴｉWＯ2W-1（但し、Ｗ＝１〜１０）の構造を有すると、より遮光性に優れ、高いＯＤ値が得られる。
【００２４】
表面処理される前の酸窒化チタン粉末は、ＢＥＴ法により測定される比表面積が１０ｍ2／ｇ〜１００ｍ2／ｇであることが好ましい。酸窒化チタン粉末の上記比表面積が１０ｍ2／ｇ未満では、黒色レジストとしたときに、長期保管時に顔料が沈降し易いからであり、１００ｍ2／ｇを超えると、黒色顔料としてパターニング膜を形成したときに、遮光性が不足し易い。２０ｍ2／ｇ〜９０ｍ2／ｇがより好ましい。表面処理される前の酸窒化チタン粉末は、白色酸化チタン粉末（ＴｉＯ2）を還元ガスにより還元して製造される。ここで、還元ガスとしてアンモニアガスを用いると、化学式：ＴｉＮXＯY（但し、Ｘ＝０．２〜１．４，Ｙ＝０．１〜１．８）で表される黒色酸窒化チタンが生成される。上記白色酸化チタン粉末（ＴｉＯ2）の還元率は、反応温度を高くしたり、アンモニアガス流量を上げたり、或いは反応時間を延ばすことにより、コントロール可能であり、還元率が高くなると、粉末の黒色度が向上する。即ち、Ｌ値が低くなる。
【００２５】
［酸窒化チタン粉末の表面処理方法］
上述した酸窒化チタン粉末を表面処理するために、先ず、エポキシ樹脂(a)と、上述した式（１）で表されるアミノ基を含むシラン化合物(b)と、シリコンアルコキシド又はその縮合物(c)と、有機溶媒とを用意する。
【００２６】
本実施形態のエポキシ樹脂(a)としては、ビスフェノールＡ型又はビスフェノールＦ型のグリシジルエーテル型エポキシ樹脂、水添ビスフェノールＡ型エポキシ樹脂、グリシジルエステル型エポキシ樹脂、脂環族エポキシ樹脂、ポリグリコール型エポキシ樹脂等が例示される。このエポキシ樹脂は単独で使用することも、また２種以上で併用することもできる。これらのエポキシ樹脂は酸窒化チタン粉末とシラン化合物とが均一に混ざり合うことができるので、好ましい。その中でもビスフェノールＡ型のグリシジルエーテル型エポキシ樹脂が、表面処理された酸窒化チタン粉末に対して、隠蔽力を維持しながら、耐候性を付与しやすいため、特に好ましい。
【００２７】
本実施形態のアミノ基を含むシラン化合物(b)としては、γ−アミノプロピルトリエトキシシラン（上述した式（１）のｎ＝３）、γ−アミノプロピルトリメトキシシラン（同じくｎ＝３）、Ｎ−２−（アミノエチル）−３−アミノプロピルトリエトキシシラン（同じくｎ＝３）、Ｎ−２−（アミノエチル）−３−アミノプロピルメチルジエトキシシラン（同じくｎ＝２）、Ｎ−２−（アミノエチル）−３−アミノプロピルトリメトキシシラン（同じくｎ＝３）等が例示される。このシラン化合物は単独で使用することも、また２種以上で併用することもできる。これらのシラン化合物はエポキシ樹脂のエポキシ基との反応により、化学的結合が生じるため、好ましい。その中でもγ−アミノプロピルトリメトキシシランが、表面処理された酸窒化チタン粉末に対して、隠蔽力を維持しながら、耐候性を付与しやすいため、特に好ましい。
【００２８】
本実施形態のシリコンアルコキシド又はその縮合物(c)としては、テトラメトキシシラン、テトラエトキシシラン、テトラプロポキシシラン等の４つのアルコキシ基を有するテトラアルコキシシラン類、及びモノメチルトリアルコシキシラン、モノフェニルトリアルコキシシラン等の３つのアルコキシ基と１つのアルキル基又はアリ−ル基を有するトリアルコキシシラン類、もしくはそれらの混合物、更にはこれらのシリコンアルコキシドを部分加水分解・重縮合させたもののうち、有機溶媒に溶解もしくは均質懸濁するものが用いられる。このシリコンアルコキシドとその縮合物(c)は単独で使用することも、また２種以上で併用することもできる。
【００２９】
本実施形態のシリコンアルコキシドの縮合物の平均重合度としては２〜１０が好ましく、予め調製したものを用いても、又は均質な混合液中で調製してもよい。またシリコンアルコキシド又はその縮合物(c)の沸点が有機溶媒の沸点より高いものを用いることは特に好ましい。
【００３０】
またシリコンアルコキシド又はその縮合物(c)として、有機溶媒を分散溶媒とするシリカゾルを用いることも可能である。具体的には、例えば、メタノ−ル、メチルセルソルブ等に分散されたシリカゾルが挙げられる。本実施形態では、シリコンアルコキシド又はその縮合物(c)とともに、例えば、チタンアルコキシド、アルミニウムアルコシキド、ジルコニウムアルコシキドなどの他の金属アルコキシドを少量用いてもよい。
【００３１】
本実施形態の有機溶媒としては、エポキシ樹脂(a)とアミノ基を含むシラン化合物(b)とシリコンアルコキシド又はその縮合物(c)とともに溶解もしくは均質懸濁することができるものが用いられる。また、有機溶媒の沸点が、シリコンアルコキシド又はその縮合物(c)の沸点より低いものは特に好ましく用いられる。
【００３２】
本実施形態の有機溶媒としては、メタノ−ル、エタノ−ル、プロパノ−ル、シクロヘキサノ−ル、フェノ−ル、エチレングリコ−ル、アセトン、ベンゼン、トルエン、キシレン、ヘキサン、シクロヘキサン、テトラヒドロフラン、Ｎ，Ｎ−ジメチルホルムアミド、ジメチルアセトアミド、Ｎ−メチルピロリドン、キノリン、アニソ−ル、ジメチルエ−テル、ジメチルスルホオキシド、メチルセルソルブ、３−メトキシ−３−メチルブタノールなどが用いられる。
【００３３】
次に、用意したエポキシ樹脂(a)と、上述した式（１）で表されるアミノ基を含むシラン化合物(b)と、シリコンアルコキシド又はその縮合物(c)と、有機溶媒とを混合して混合液を調製する。表面処理剤としてエポキシ樹脂(a)を含むことにより、表面処理された酸窒化チタン粉末には耐湿性と耐光性の効果を生じる。また表面処理剤としてアミノ基を含むシラン化合物を含むことにより、表面処理された酸窒化チタン粉末にはエポキシ樹脂との反応効果と、シリコンアルコキシドとの結合効果を生じる。更に表面処理剤としてシリコンアルコキシド又はその縮合物を含むことにより、表面処理された酸窒化チタン粉末には電気的絶縁性の効果を生じる。エポキシ樹脂(a)とアミノ基を含むシラン化合物(b)とを混合する比率は、質量比で(b)／(a)＝０．１〜３．０の割合である。(b)／(a)が０．１未満であると、エポキシ樹脂中のエポキシ基とアミノ基を含むシランの反応が少ないため、フリーのエポキシ樹脂が多く存在し、このため表面処理された酸窒化チタン粉末のＬ値が１５以下にならず、また表面処理された酸窒化チタン粉末の粉末体積抵抗率が１×１０8Ωｃｍ以上にならない。(b)／(a)が３．０を超えると、フリーのアミノシランが多く存在し、このため表面処理された酸窒化チタン粉末にＵＶ光を照射した後の粉末体積抵抗率が１×１０8Ωｃｍ以上にならず、耐光性に劣る。(b)／(a)は０．２〜２．５であることが好ましい。
【００３４】
またエポキシ樹脂(a)とシリコンアルコキシド又はその縮合物(c)とを混合する比率は、質量比で(c)／(a)＝０．０１〜１．５の割合である。(c)／(a)が０．０１未満であると、シリコンアルコキシドがエポキシ樹脂に対して少な過ぎるため、表面処理された酸窒化チタン粉末の粉末体積抵抗率が１×１０8Ωｃｍ以上にならない。(c)／(a)が１．５を超えると、シリコンアルコキシドがエポキシ樹脂に対して多過ぎるため、即ち金属酸化物の割合が高くなり過ぎるため、表面処理された酸窒化チタン粉末にＵＶ光を照射した後の粉末体積抵抗率が１×１０8Ωｃｍ以上にならず、耐光性に劣る。(c)／(a)は０．０２〜１．３であることが好ましい。また有機溶媒は、上記(a)、(b)及び(c)の固形分１００質量％に対して５０質量％〜５００質量％加えることが好ましい。
【００３５】
得られた混合液に、上述した表面処理される前の酸窒化チタン粉末(d)を添加混合して分散液を調製する。添加する比率は、質量比で（(a)＋(b)＋(c)）／(d)＝０．０１〜０．２５の割合である。（(a)＋(b)＋(c)）／(d)が０．０１未満であると、粉末の被覆膜が薄くなり過ぎるため、表面処理された酸窒化チタン粉末の粉末体積抵抗率が１×１０8Ωｃｍ以上にならない。（(a)＋(b)＋(c)）／(d)が０．２５を超えると、粉末の被覆膜が厚くなり過ぎるため、表面処理された酸窒化チタン粉末のＬ値が２０を超える。（(a)＋(b)＋(c)）／(d)は０．０２〜０．２３であることが好ましい。
【００３６】
調製した分散液を乾燥することにより、有機溶媒を除去した後、大気雰囲気下又は窒素雰囲気下、８０℃〜１２０℃で、１時間〜７２時間加熱する。最後に凝集した粉末を乳鉢、ヘンシェルミキサー、ボールミル等を用いて粉砕して、表面処理された酸窒化チタン粉末が得られる。
【００３７】
［表面処理された後の酸窒化チタン粉末］
本実施形態の表面処理された後の酸窒化チタン粉末は、粉末Ｌ値が１５以下であり、また化学式：ＴｉＮXＯY（但し、Ｘ＝０．２〜１．４，Ｙ＝０．１〜１．８）、又は化学式：ＴｉWＯ2W-1（但し、Ｗ＝１〜１０）の構造を有する。上述した条件で表面処理することにより、表面処理された酸窒化チタン粉末を温度６０℃、湿度９０％の条件で１００時間高温耐湿試験を行ったときに、試験前と試験後の４．９×１０6Ｐａの圧力をかけたときの粉末体積抵抗率がそれぞれ１×１０８Ωｃｍ以上であり、かつ５４０Ｊ／ｃｍ２のＵＶ光を照射した後の４．９×１０6Ｐａの圧力をかけたときの粉末体積抵抗率が１×１０８Ωｃｍ以上である特徴を有する。表面処理された後の酸窒化チタン粉末は、ＢＥＴ法により測定される比表面積が５ｍ2／ｇ〜８０ｍ2／ｇである。
【００３８】
〔酸窒化チタン粉末を黒色顔料として用いたパターニング膜の形成方法〕
表面処理された酸窒化チタン粉末を黒色顔料として用いた、ブラックマトリックスに代表されるパターニング膜の形成方法について述べる。先ず、表面処理された酸窒化チタン粉末を感光性樹脂に分散して黒色感光性組成物に調製する。次いでこの黒色感光性組成物を基板上に塗布した後、プリベークを行って溶剤を蒸発させて、フォトレジスト膜を形成する。次にこのフォトレジスト膜にフォトマスクを介して所定のパターン形状に露光したのち、アルカリ現像液を用いて現像して、フォトレジスト膜の未露光部を溶解除去し、その後好ましくはポストベークを行うことにより、所定の黒色パターニング膜が形成される。
【００３９】
形成されたパターニング膜の遮光性（透過率の減衰）を表す指標として光学濃度、即ちＯＤ（Optical Density）値が知られている。本実施形態の表面処理された酸窒化チタン粉末を用いて形成されたパターニング膜は高いＯＤ値を有する。ここでＯＤ値は、光がパターニング膜を通過する際に吸収される度合を対数で表示したものであって、次の式（２）で定義される。式（２）中、Ｉは透過光量、Ｉ0は入射光量である。
ＯＤ値＝−log10(Ｉ／Ｉ0）                 （２）
【００４０】
上記基板としては、例えば、ガラス、シリコン、ポリカーボネート、ポリエステル、芳香族ポリアミド、ポリアミドイミド、ポリイミド等を挙げることができる。また上記基板には、所望により、シランカップリング剤等による薬品処理、プラズマ処理、イオンプレーティング、スパッタリング、気相反応法、真空蒸着等の適宜の前処理を施しておくこともできる。黒色感光性組成物を基板に塗布する際には、回転塗布、流延塗布、ロール塗布等の適宜の塗布法を採用することができる。塗布厚さは、乾燥後の膜厚として、通常、０．１μｍ〜１０μｍ、好ましくは０．２μｍ〜７．０μｍ、更に好ましくは０．５μｍ〜６．０μｍである。パターニング膜を形成する際に使用される放射線としては、本実施形態では、波長が２５０ｎｍ〜３７０ｎｍの範囲にある放射線が好ましい。放射線の照射エネルギー量は、好ましくは１０Ｊ／ｍ2〜１０，０００Ｊ／ｍ2 である。また上記アルカリ現像液としては、例えば、炭酸ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。上記アルカリ現像液には、例えばメタノール、エタノール等の水溶性有機溶剤や界面活性剤等を適量添加することもできる。なお、アルカリ現像後は、通常、水洗する。現像処理法としては、シャワー現像法、スプレー現像法、ディップ（浸漬）現像法、パドル（液盛り）現像法等を適用することができ、現像条件は、常温で５〜３００秒が好ましい。このようにして形成されたパターニング膜は、高精細の液晶、有機ＥＬ用ブラックマトリックス材、イメージセンサー用遮光材。光学部材用遮光材、遮光フィルター、ＩＲカットフィルター等に好適に用いられる。
【実施例】
【００４１】
次に本発明の実施例を比較例とともに詳しく説明する。
【００４２】
（実施例及び比較例で用いるエポキシ樹脂(a)）
実施例１〜１５及び比較例３〜８において使用されるエポキシ樹脂(a)を表１に示す。
【００４３】
【表１】
2020029381.tif 000002
【００４４】
（実施例及び比較例で用いるアミノ基を含むシラン化合物(b)）
実施例１〜１５及び比較例３〜８において使用されるアミノ基を含むシラン化合物(b)を表２に示す。
【００４５】
【表２】
2020029381.tif 000003
【００４６】
（実施例及び比較例で用いるシリコンアルコキシド又はその縮合物(c)）
実施例１〜１５及び比較例３〜８において使用されるシリコンアルコキシド又はその縮合物(c)を表３に示す。
【００４７】
【表３】
2020029381.tif 000004
【００４８】
（実施例及び比較例で用いる酸窒化チタン粉末(d)）
実施例１〜１５及び比較例１〜８において使用される酸窒化チタン粉末(d)を表４に示す。酸窒化チタン粉末(d-1)は、特許文献２の比較例１に記載された酸窒化チタン粉末、即ち特許文献２の実施例１に記載された酸窒化チタンの母体粉末である。一方、酸窒化チタン粉末(d-2)は、特許文献２の実施例１に記載されたシリカ膜が被覆された酸窒化チタン粉末である。
【００４９】
【表４】
2020029381.tif 000005
【００５０】
＜実施例１＞
酸窒化チタン粉末として、特許文献２の比較例１に記載された酸窒化チタン粉末（特許文献２の実施例１に記載された酸窒化チタンの粉末母体と同じ粉末）を用意した。即ち、先ず、ＢＥＴ法により測定される比表面積が１０ｍ2／ｇの白色酸化チタン粉末（ＴｉＯ2）をアンモニアガス（還元ガス）により還元して比表面積が４０ｍ2／ｇの酸窒化チタン粉末(d)を得た。ここで、還元反応時間（白色酸化チタン粉末のアンモニアガスへの接触時間）を１２０分とした。この酸窒化チタン粉末は、化学式：ＴｉＮXＯY（但し、Ｘ＝０．３，Ｙ＝０．９）で表される。
【００５１】
次いで、アミノ基を含むシラン化合物(b)として３−アミノプロピルトリメトキシシラン（信越化学社製、ＫＢＭ−９０３）２．０ｇに、シリコンアルコキシド(c)として平均重合度が４のテトラメトキシシラン（三菱ケミカル社製、ＭＫシリケート５１）１．０ｇと、有機溶媒として３−メトキシ−３−メチルブタノール１５０．０ｇとを混合し、更にエポキシ樹脂(a)としてビスフェノールＡ型のエポキシ樹脂（三菱ケミカル社製、ｊＥＲ８２８）１０．０ｇを添加して、室温で１０分間撹拌混合して混合液を用意した。この混合液では、(b)／(a)＝０．２、(c)／(a)＝０．１であった。
【００５２】
次に、この混合液に、上記得られた酸窒化チタン粉末(d)１３０ｇを添加して、室温で１０分間撹拌した後、ビーズミル（アシザワ社製、ラボスターミニ）でビースミルの出口温度を４０℃に維持して、酸窒化チタン粉末の分散液を得た。この分散液では、（(a)＋(b)＋(c)）／(d)＝０．１であった。得られた分散液の有機溶媒を大気雰囲気下、室温にて蒸発させた後で、残留物を窒素雰囲気下、１００℃の温度で２時間、乾燥した。乾燥した後、乳鉢に移し、そこで残留物を粉砕し、表面処理された酸窒化チタン粉末を得た。
【００５３】
＜実施例２〜１５及び比較例３〜８＞
実施例２〜１５及び比較例３〜８では、実施例１と同一の酸窒化チタン粉末を用いた。以下の表５に示すように、エポキシ樹脂(a)、アミノ基を含むシラン化合物(b)及びシリコンアルコキシド又はその縮合物(c)の種類を実施例１と同一にするか、又は変更し、各質量比を実施例１と同一にするか、又は変更した。それ以外は、実施例１と同様にして実施例２〜１５及び比較例３〜８の表面処理された酸窒化チタン粉末を得た。
【００５４】
【表５】
2020029381.tif 000006
【００５５】
＜比較例１＞
酸窒化チタン粉末として、特許文献２の実施例１に記載されたシリカ膜により被覆された酸窒化チタン粉末を用意した。即ち、先ず、ＢＥＴ法により測定される比表面積が１０ｍ2／ｇの白色酸化チタン粉末（ＴｉＯ2）をアンモニアガス（還元ガス）により還元して酸窒化チタンの粉末母体を得た。ここで、還元反応時間（白色酸化チタン粉末のアンモニアガスへの接触時間）を１２０分とした。この酸窒化チタンの粉末母体は、化学式：ＴｉＮXＯY（但し、Ｘ＝０．３，Ｙ＝０．９）で表される。この粉末母体０．１モルに対しアルコールとしてエタノールを１２モル添加し、粉末母体をエタノールに分散させて、ビーズミルにより湿式粉砕することにより、平均一次粒径１５０ｎｍの粉末母体の分散液を得た。次いでこの粉末母体の分散液に、濃度調整のためのエタノールを６モル添加した後、シリカ膜を形成するためのシリカ源としてオルトケイ酸テトラメチルを１×１０-2モル添加した。次にこのオルトケイ酸テトラメチルが添加された粉末母体の分散液にアルカリ源（反応開始剤）として水酸化ナトリウムを１×１０-3モル添加して分散液での反応を開始した。更にこの分散液を遠心分離器にかけた後に、分散液をイオン交換樹脂製のフィルタに通すことにより洗浄し乾燥した。その後、窒素ガス雰囲気中で３５０℃に５時間保持して焼成することにより、酸窒化チタンの粉末母体が厚さ２．５６ｎｍのシリカ膜により被覆された酸窒化チタン粉末を得た。
【００５６】
＜比較例２＞
比較例２では、実施例１と同じ酸窒化チタン粉末を用いたが、表面処理はしなかった。
【００５７】
＜比較試験と評価＞
実施例１〜１５、比較例１、３〜８で表面処理された酸窒化チタン粉末、比較例２の表面処理をしなかった酸窒化チタン粉末をそれぞれ試料として、以下に詳述する方法で、(1) Ｌ値、(2) 高温耐湿試験前後の粉末体積抵抗率及び(3) ＵＶ光を照射した後の粉末体積抵抗率をそれぞれ測定又は算出した。それぞれの測定結果又は算出結果を以下の表６に示す。
【００５８】
(1) Ｌ値：スガ試験機社製のカラーコンピュータ(SM-T)を用いて測定した。
【００５９】
(2) 高温耐湿試験前後の粉末体積抵抗率：試料を温度６０℃、湿度９０％に設定した恒温恒湿器に１００時間入れ、高温耐湿試験を行った。試験前と試験後の各粉末体積抵抗率をデジタルマルチメーター（横河電機社製、7561-02型）を用いて次の方法で測定した。先ず、絶縁性の円筒内に設けられた真鍮製の上型と下型の間に、試料を５ｇ投入し、真鍮とデジタルマルチメーターを接続した後、油圧プレス機にて、４．９×１０6Ｐａの圧力をかけて表示された抵抗値を読み取り、かつ厚さゲージにて試料の厚さを測定した。これにより粉末体積抵抗率を算出した。
【００６０】
(3) ＵＶ光を照射した後の粉末体積抵抗率：試料を透明なガラス容器に入れ、岩崎電機社製のＳＵＶ−Ｗ１６１を用いて５４０Ｊ／ｃｍ2のＵＶ光を試料に照射した後、上記(2)と同様にして、ＵＶ光を試料に照射した後の粉末体積抵抗率を算出した。
【００６１】
【表６】
2020029381.tif 000007
【００６２】
表６から明らかなように、比較例１の試料は、Ｌ値が１０．５となり、黒色顔料として黒色パターニング膜を形成するときにパターニング膜が十分な遮光性を有した。しかしながら、高温耐湿試験前後の４．９×１０6Ｐａの圧力をかけたときの粉末体積抵抗率（以下、第１体積抵抗率という。）がそれぞれ７．５×１０5Ωｃｍ及び７．４×１０5Ωｃｍであり耐湿性に劣っていた。また５４０Ｊ／ｃｍ2のＵＶ光を照射した後の４．９×１０6Ｐａの圧力をかけたときの粉末体積抵抗率（以下、第２体積抵抗率という。）が２．５×１０4Ωｃｍであり耐光性に劣っていた。
【００６３】
比較例２では、用いた試料が実施例１と同一ではあるが、表面処理されていない酸窒化チタン粉末であったため、Ｌ値は１０．４と低く、黒色度は高かったが、高温耐湿試験前の第１体積抵抗率が５．５×１０0Ωｃｍ及び高温耐湿試験後の第１体積抵抗率が８．０×１０0Ωｃｍであり、また第２粉末体積抵抗率が１．０×１０0Ωｃｍであり、いずれの体積抵抗率も低く、耐湿性及び耐光性に劣っていた。
【００６４】
比較例３では、(b)／(a)が０．０５と低く、エポキシ樹脂に比べてアミノ基含有シラン化合物が少な過ぎたため、表面処理された酸窒化チタン粉末中に未反応のエポキシ樹脂が多く存在し、第１及び第２体積抵抗率が１×１０8Ωｃｍ以上にならず、耐湿性及び耐光性に劣っていた。Ｌ値は１０．７と良好であった。
【００６５】
比較例４では、(b)／(a)が３．３と高く、エポキシ樹脂に比べてアミノ基含有シラン化合物が多過ぎたため、表面処理された酸窒化チタン粉末中に未反応のアミノ基含有シランが多く存在し、高温耐湿試験前後の４．９×１０6Ｐａの圧力をかけたときの第１体積抵抗率がそれぞれ１×１０8Ωｃｍ以上であって、耐湿性は良好であったが、フリーのアミノシランが多く、エポキシ樹脂の比率が低かったため、第２体積抵抗率が６．４×１０7Ωｃｍとなり、耐光性に劣っていた。またＬ値が悪化し、１９．９であった。
【００６６】
比較例５では、(c)／(a)が０．００５と低く、エポキシ樹脂に比べてシリコンアルコキシドが少な過ぎたため、第１及び第２体積抵抗率が１×１０8Ωｃｍ以上にならず、耐湿性及び耐光性に劣っていた。またエポキシ樹脂の比率が高過ぎたため、Ｌ値が悪化し、１５．１であった。
【００６７】
比較例６では、(c)／(a)が１．８と高く、エポキシ樹脂に比べてシリコンアルコキシドが多過ぎたため、高温耐湿試験前の第１体積抵抗率が１×１０8Ωｃｍ以上であったが、高温耐湿試験後の第１体積抵抗率が５．３×１０7Ωｃｍであって、耐湿性に劣っていた。シリコンアルコキシドの比率が高いことによる金属酸化物の比率が高くなったため、第２体積抵抗率が１．７×１０7Ωｃｍとなり、耐光性に劣っていた。Ｌ値は１４．５と良好であった。
【００６８】
比較例７では、（(a)＋(b)＋(c)）／(d)が０．００５と低く、表面処理剤が酸窒化チタン粉末に対して少な過ぎ、表面された被覆膜が薄過ぎたため、第１及び第２体積抵抗率が１×１０８Ωｃｍ以上にならず、耐湿性及び耐光性に劣っていた。Ｌ値は１０．６と良好であった。
【００６９】
比較例８は、（(a)＋(b)＋(c)）／(d)が０．３と高く、表面処理剤が酸窒化チタン粉末に対して多過ぎたため、第１及び第２体積抵抗率が１×１０８Ωｃｍ以上となり、耐湿性及び耐光性に優れていたが、表面された被覆膜が厚過ぎたため、Ｌ値が２２．１と悪化していた。
【００７０】
これに対して、実施例１〜１５の試料は、本発明の第１の観点の要件を満たしているため、Ｌ値が１５以下であって可視光の遮光性能が高く、紫外線を透過するためパターニングに有利であることに加え、第１及び第２体積抵抗率は１×１０8Ωｃｍ以上であり、耐光性及び耐湿性の双方に優れ、耐候性を有することが判った。
【産業上の利用可能性】
【００７１】
本発明の表面処理された酸窒化チタン粉末は、高精細の液晶、有機ＥＬ用ブラックマトリックス材、イメージセンサー用遮光材。光学部材用遮光材、遮光フィルター、ＩＲカットフィルター等に利用することができる。